(57)【特許請求の範囲】
【請求項１】
アンモニアが脱離するときに蓄熱しアンモニアが物理吸着によって固定化されるときに放熱する物理吸着材を含む２枚の蓄熱材成形体及び前記２枚の蓄熱材成形体間に挟持された支持体を有する積層体、並びに、該積層体が収納され内壁が前記蓄熱材成形体との接触部分を有する反応室を有する第１の熱交換型反応器を含む２つ以上の反応器と、
前記２つ以上の反応器を接続し前記２つ以上の反応器間でアンモニアを流通させるアンモニア配管と、
を備え、
前記２つ以上の反応器間に生じたアンモニア圧の差を利用してアンモニアを一方から他方に輸送することにより熱を輸送する熱輸送装置。
【請求項２】
前記アンモニア配管に弁が設けられ、該弁の開閉によりアンモニア圧の差を調節する請求項１に記載の熱輸送装置。
【請求項３】
前記第１の熱交換型反応器は、更に、前記蓄熱材成形体との間で熱交換する熱媒体が流通する熱媒体流路を有する請求項１又は請求項２に記載の熱輸送装置。
【請求項４】
前記第１の熱交換型反応器は、前記反応室を２つ以上有し、少なくとも前記反応室間に配置され、前記蓄熱材成形体との間で熱交換する熱媒体が流通する熱媒体流路を有する請求項１〜請求項３のいずれか１項に記載の熱輸送装置。
【請求項５】
前記２つ以上の反応器のうち１つの反応器が固定化できる最大量のアンモニアの２５℃１気圧における体積に対し、死容積が１％以下である請求項１〜請求項４のいずれか１項に記載の熱輸送装置。
【請求項６】
更に、アンモニアが脱離するときに蓄熱しアンモニアが固定化されるときに放熱する金属塩化物を含む蓄熱材、及び、該蓄熱材が収納された反応室を有する第２の熱交換型反応器を備えた請求項１〜請求項５のいずれか１項に記載の熱輸送装置。
【請求項７】
前記物理吸着材が、活性炭を含む請求項１〜請求項６のいずれか１項に記載の熱輸送装置。
【請求項８】
前記蓄熱材成形体が、バインダーを含む請求項１〜請求項７のいずれか１項に記載の熱輸送装置。
【請求項９】
前記バインダーが、トリメチルセルロースを含む請求項８に記載の熱輸送装置。
【請求項１０】
前記支持体が、波型プレート又は多孔体プレートである請求項１〜請求項９のいずれか１項に記載の熱輸送装置。
【請求項１１】
前記支持体が、アンモニアを吸蔵するときに膨張するアンモニア膨張型支持体である請求項１〜請求項１０のいずれか１項に記載の熱輸送装置。
【請求項１２】
アンモニアが脱離するときに蓄熱しアンモニアが物理吸着によって固定化されるときに放熱する物理吸着材を含む２枚の蓄熱材成形体及び前記２枚の蓄熱材成形体間に挟持された支持体を有する積層体、並びに、該積層体が収納され内壁が前記蓄熱材成形体との接触部分を有する反応室を有する熱交換型反応器。
【発明の詳細な説明】
【技術分野】
【０００１】
本発明は、熱輸送装置及び熱交換型反応器に関する。
【背景技術】
【０００２】
近年、二酸化炭素の排出削減が強く求められており、省エネルギー化や排熱利用を進める必要がある。そのためには高効率な蓄熱技術の開発が必要であり、有望な候補として単位体積又は単位質量あたりの蓄熱量が大きく長期間の蓄熱が可能な化学蓄熱技術が挙げられる。
【０００３】
化学蓄熱技術の一つとして、金属塩へのアンモニアの固定化（アンミン錯体生成反応／配位反応）が挙げられる。例えば、アルカリ土類金属や遷移金属の塩化物がアンモニアを吸蔵・放出し、その際に発熱・吸熱することが知られている（例えば、非特許文献１参照）。
また、加熱源の供給により内部に装入された金属塩化物のアンミン錯体から放出されるアンモニアガス圧力を保持する固相反応器と、該固相反応器に接続されアンモニアガスを冷却水の供給により凝縮する凝縮器を備えたケミカル蓄熱装置が知られている（例えば、特許文献１参照）。
更に、ＣａＣｌ２・８ＮＨ３やＳｒＣｌ２・８ＮＨ３に対し、８〜２０ｗｔ％のアルミニウム粉末やカーボンファイバーを混入後、成形して得られるアンモニア貯蔵体が知られている（例えば、特許文献２参照）。
【先行技術文献】
【非特許文献】
【０００４】
【非特許文献１】Bull.Chem.Soc.Jpn.77(2004)123
【特許文献】
【０００５】
【特許文献１】特開平６−１０９３８８号公報
【特許文献２】国際公開第２０１０／０２５９４８号パンフレット
【発明の概要】
【発明が解決しようとする課題】
【０００６】
ところで、アンモニアの固定化（吸蔵）及び脱離の反応を利用した蓄熱材としては、配位反応を利用する金属塩化物に代えて、物理吸着反応を利用する物理吸着材を用いることが考えられる。
蓄熱材として金属塩化物及び物理吸着材のいずれを用いる場合においても、粉末の蓄熱材を用いた場合には、十分な熱交換を行うことができず、アンモニアの固定化（吸蔵）及び脱離の反応性が低下するという問題がある。このため、蓄熱材の構造化、即ち、蓄熱材を成形体（蓄熱材成形体）として用いることが重要である。
しかしながら、物理吸着材を含む蓄熱材成形体を用いた場合、アンモニアの固定化及び脱離の反応性が低下する場合があることが明らかとなった。
特許文献１及び２には、アンモニアの熱輸送性に関する記載、物理吸着による固定化（吸蔵）及び脱離の反応性に関する記載はない。
【０００７】
本発明は上記に鑑みなされたものであり、以下の目的を達成することを課題とする。
即ち、本発明の目的は、熱輸送性に優れ、物理吸着によるアンモニアの固定化及び脱離の反応性に優れた熱輸送装置を提供することである。
また、本発明の目的は、物理吸着によるアンモニアの固定化及び脱離の反応性に優れた熱交換型反応器を提供することである。
【課題を解決するための手段】
【０００８】
請求項１に記載の発明に係る熱輸送装置は、アンモニアが脱離するときに蓄熱しアンモニアが物理吸着によって固定化されるときに放熱する物理吸着材を含む２枚の蓄熱材成形体及び前記２枚の蓄熱材成形体間に挟持された支持体を有する積層体、並びに、該積層体が収納され内壁が前記蓄熱材成形体との接触部分を有する反応室を有する第１の熱交換型反応器を含む２つ以上の反応器と、前記２つ以上の反応器を接続し前記２つ以上の反応器間でアンモニアを流通させるアンモニア配管と、を備え、前記２つ以上の反応器間に生じたアンモニア圧の差を利用してアンモニアを一方から他方に輸送することにより熱を輸送する。
【０００９】
請求項１に記載の熱輸送装置では、２つ以上の反応器間で、蒸気圧が高いアンモニア蒸気の輸送に伴い熱を輸送するので、アンモニア蒸気の配管内流動に伴う圧力損失が抑制され、その結果、熱輸送性が向上する。
【００１０】
また、本熱輸送装置において、前記熱交換型反応器は、アンモニアが脱離するときに蓄熱しアンモニアが物理吸着によって固定化するときに放熱する物理吸着材を含む蓄熱材成形体を備えている。このため、粉末の蓄熱材を用いた場合と比較して、アンモニアの固定化及び脱離の際の反応性に（反応速度及び反応量ともに）優れる。
【００１１】
更に、前記第１の熱交換型反応器における反応室は、内壁が前記蓄熱材成形体との接触部分を有している。
これにより、蓄熱材成形体と熱交換型反応器との間での熱交換の効率が向上するので、物理吸着によるアンモニアの固定化及び脱離の反応性が向上する。
【００１２】
このように、請求項１に記載の熱輸送装置によれば、熱輸送性が向上し、物理吸着によるアンモニアの固定化及び脱離の反応性が向上する。
【００１３】
請求項２に記載の発明に係る熱輸送装置は、請求項１に記載の熱輸送装置において、前記アンモニア配管に弁が設けられ、該弁の開閉によりアンモニア圧の差を調節する。これにより、アンモニア圧の差をより効果的に保持できるので、熱輸送性をより向上させることができる。即ち、弁を閉じることによりアンモニア圧の差を長時間保持することができ、弁を開けることによりアンモニアを輸送し、蓄熱した熱を効率よく利用することができる。
【００１４】
請求項３に記載の発明に係る熱輸送装置は、請求項１又は請求項２に記載の熱輸送装置において、前記第１の熱交換型反応器が、更に、前記蓄熱材成形体との間で熱交換する熱媒体が流通する熱媒体流路を有する。これにより、熱媒体と蓄熱材成形体との間で効率よく熱交換を行うことができるので、反応室内壁と蓄熱材成形体との接触面（伝熱面）における接触熱抵抗が改善される。
【００１５】
請求項４に記載の発明に係る熱輸送装置は、請求項１〜３のいずれか１項に記載の熱輸送装置において、前記第１の熱交換型反応器は、前記反応室を２つ以上有し、少なくとも前記反応室間に配置され、前記蓄熱材成形体との間で熱交換する熱媒体が流通する熱媒体流路を有する。これにより、熱媒体と蓄熱材成形体との間で効率よく熱交換を行うことができるので、反応室内壁と蓄熱材成形体との接触面（伝熱面）における接触熱抵抗が改善される。
【００１６】
請求項５に記載の発明に係る熱輸送装置は、請求項１〜請求項４のいずれか１項に記載の熱輸送装置において、前記２つ以上の反応器のうち１つの反応器が固定化できる最大量のアンモニアの２５℃１気圧における体積に対し、死容積が１％以下である。これにより、熱輸送装置内を流通するアンモニアの量をより多く確保することができるので、熱輸送性をより向上させることができる。特に、初期作動時における、アンモニア及び熱の輸送の遅れをより効果的に抑制できる。
【００１７】
請求項６に記載の発明に係る熱輸送装置は、請求項１〜請求項５のいずれか１項に記載の熱輸送装置において、更に、アンモニアが脱離するときに蓄熱しアンモニアが固定化されるときに放熱する金属塩化物を含む蓄熱材、及び、該蓄熱材が収納された反応室を有する第２の熱交換型反応器を備える。これにより、熱交換及び熱輸送の効率をより向上させることができる。
【００１８】
請求項７に記載の発明に係る熱輸送装置は、請求項１〜請求項６のいずれか１項に記載の熱輸送装置において、前記物理吸着材が、活性炭を含む。これにより、物理吸着によるアンモニアの固定化及び脱離の反応性がより向上する。
【００１９】
請求項８に記載の発明に係る熱輸送装置は、請求項１〜請求項７のいずれか１項に記載の熱輸送装置において、前記蓄熱材成形体がバインダーを含む。これにより、前記蓄熱材成形体の形状がより効果的に維持されるので、物理吸着によるアンモニアの固定化及び脱離の反応性がより向上する。
【００２０】
請求項９に記載の発明に係る熱輸送装置は、請求項８に記載の熱輸送装置において、前記バインダーがトリメチルセルロースを含む。これにより、前記蓄熱材成形体の形状がより効果的に維持されるので、物理吸着によるアンモニアの固定化及び脱離の反応性がより向上する。
【００２１】
請求項１０に記載の発明に係る熱輸送装置は、請求項１〜請求項９のいずれか１項に記載の熱輸送装置において、前記支持体が、波型プレート又は多孔体プレートである。これにより、前記積層体における２枚の蓄熱材成形体間にアンモニア蒸気の流路を確保することができるので、熱交換型反応器におけるアンモニアの固定化及び脱離の反応性がより向上する。
前記波型プレートとしては、例えば、波型金属プレート（波型金属フィン）を用いることができる。また、前記多孔体シートとしては、多孔体セラミックス、発泡金属、金属メッシュ、パンチングメタルシートを用いることができる。
【００２２】
請求項１１に記載の発明に係る熱輸送装置は、請求項１〜請求項１０のいずれか１項に記載の熱輸送装置において、前記支持体が、アンモニアを吸蔵するときに膨張するアンモニア膨張型支持体である。これにより、支持体の膨張によって、蓄熱材成形体と、支持体及び反応室の内壁と、の接触圧力をより高めることができ、接触熱抵抗をより低減させることができるので、物理吸着によるアンモニアの固定化及び脱離の反応性がより向上する。
前記アンモニア膨張型支持体としては、例えば、金属塩化物成形体シートを用いることができる。
【００２３】
請求項１２に記載の発明に係る熱交換型反応器は、アンモニアが脱離するときに蓄熱しアンモニアが物理吸着によって固定化されるときに放熱する物理吸着材を含む２枚の蓄熱材成形体及び前記２枚の蓄熱材成形体間に挟持された支持体を有する積層体、並びに、該積層体が収納され内壁が前記蓄熱材成形体との接触部分を有する反応室を有する。
請求項１２に記載の発明に係る熱交換型反応器によれば、物理吸着によるアンモニアの固定化及び脱離の反応性が向上する。
請求項１２に記載の発明に係る熱交換型反応器は、請求項１〜請求項１１のいずれか１項に記載の熱輸送装置における第１の熱交換型反応器として特に好適である。
【発明の効果】
【００２４】
本発明によれば、熱輸送性に優れ、物理吸着によるアンモニアの固定化及び脱離の反応性に優れた熱輸送装置を提供することができる。
また、本発明によれば、物理吸着によるアンモニアの固定化及び脱離の反応性に優れた熱交換型反応器を提供することができる。
【図面の簡単な説明】
【００２５】
【図１】本発明の実施形態に係る熱輸送装置を模式的に示した図である。
【図２】本発明の実施形態に係る熱交換型反応器を模式的に示した図である。
【図３】本発明の別の実施形態に係る熱交換型反応器を模式的に示した図である。
【図４】アンモニア（ＮＨ３）及び水（Ｈ２Ｏ）の飽和蒸気圧曲線である。
【図５】各金属塩化物について、蓄熱温度（℃）と蓄熱密度（ｋＪ／ｋｇ）との関係を示したグラフである。
【図６】実施例１及び比較例における反応時間と吸着率との関係を示したグラフである。
【図７】比較例に係る非拘束型熱交換反応器を概念的に示す図である。
【発明を実施するための形態】
【００２６】
以下、本発明の実施形態に係る熱輸送装置及び熱交換型反応器について、図面を参照しながら説明する。
【００２７】
図１は、本発明の実施形態に係る熱輸送装置１００を模式的に示した図である。
図１に示すように、熱輸送装置１００は、第１の熱交換型反応器２０と、第２の熱交換型反応器１２０と、第１の熱交換型反応器２０と第２の熱交換型反応器１２０とを接続するアンモニア配管１０と、を備えて構成されている。
【００２８】
図２は、図１における第１の熱交換型反応器２０を模式的に示した図である。
図２に示すように、第１の熱交換型反応器２０は、筐体２２と、筐体２２に設けられた複数の熱媒体流路２６と、筐体２２に設けられた複数の反応室２４と、各反応室２４内に収納された積層体３０と、を有して構成されている。
筐体２２内では、反応室２４と熱媒体流路２６とが交互に配置されている。反応室２４と熱媒体流路２６とは隔壁を隔てて互いに分離されている。これらの構成により、外部から供給される熱媒体Ｍ１と反応室２４内の蓄熱材成形体との間で熱交換を行えるようになっている。この実施形態では、反応室２４、熱媒体流路２６は、それぞれ扁平矩形状の開口端を有する角柱状空間とされている。この実施形態では、第１の熱交換型反応器２０は、反応室２４の開口方向（アンモニアの流れ方向）と熱媒体流路２６の開口方向（熱媒体の流れ方向）とが側面視で直交する、直行流型の熱交換型反応器として構成されている。
【００２９】
本発明における第１の熱交換型反応器は、第１の熱交換型反応器２０の例のように、前記蓄熱材成形体が収納された反応室を２つ以上有し、前記熱媒体流路が少なくとも前記反応室間に配置された構成であることが好ましく、２つ以上の反応室と２つ以上の熱媒体流路とを有し、反応室と熱媒体流路とが交互に配置された構成であることがより好ましい。
第１の熱交換型反応器２０における反応室２４や熱媒体流路２６の個数には特に限定はなく、第１の熱交換型反応器２０に対し入出力する熱量や、伝熱面の面積（反応室内壁と蓄熱材成形体との接触面積）を考慮して適宜設定できる。
また、筐体２２の材質としては、金属（例えば、ステンレス鋼、アルミニウム、アルミニウム合金、等）等の熱伝導性の高く、アンモニア耐食性のある材質が好適である。
【００３０】
図２に示すように、積層体３０は、２枚の蓄熱材成形体（蓄熱材成形体３２Ａ及び蓄熱材成形体３２Ｂ；以下、これらをまとめて「蓄熱材成形体３２Ａ及び３２Ｂ」ともいう）と、蓄熱材成形体３２Ａ及び３２Ｂに挟持された支持体３４と、から構成されている。図２では、積層体３０の構成を見やすくするために、蓄熱材成形体３２Ａと、支持体３４と、蓄熱材成形体３２Ｂと、を分離して図示している。
但し、本発明における積層体の構成としては、このような蓄熱材成形体／支持体／蓄熱材成形体の３層構成を少なくとも有する構成であればよく、３層構成以外にも、例えば、蓄熱材成形体と支持体とが交互に配置され、かつ、最外層が蓄熱材成形体であるその他の構成（例えば、蓄熱材成形体／支持体／蓄熱材成形体／支持体／蓄熱材成形体の５層構成、等）であってもよい。
【００３１】
蓄熱材成形体３２Ａ及び３２Ｂは、それぞれ、吸熱反応によりアンモニアが脱離するときに蓄熱し、発熱反応である物理吸着反応によってアンモニアが固定化されるときに放熱する物理吸着材を含む。
物理吸着材を含む蓄熱材成形体は、アンモニアの蒸発／凝縮潜熱と同程度の小さな熱量でアンモニアの吸着（固定化）及び脱離を行うことができるので、アンモニアの吸着（固定化）及び脱離の制御性に優れるという利点を有する。
物理吸着材の好ましい形態については後述する。
【００３２】
支持体３４としては、支持体３４の面に沿った方向（例えば、図２中の白抜き矢印の方向）にアンモニアガスを流通させることができる支持体を用いることが好ましい。これにより、２枚の蓄熱材成形体間にアンモニア蒸気の流路を確保できるので、アンモニア配管１０から供給されたアンモニアガス（ＮＨ３）を、蓄熱材成形体３２Ａ及び３２Ｂの広い範囲に供給できる。更に、蓄熱材成形体３２Ａ及び３２Ｂの広い範囲に吸着したアンモニアを支持体３４を介してアンモニア配管１０に向けて放出することができる。
このような支持体３４として、具体的には、波型プレート又は多孔体プレートを用いることが好ましい。
支持体３４として多孔体プレートを用いた場合には、多孔体プレート内をアンモニアが通過する。
支持体３４として波型プレートを用いた場合には、波型プレートとの蓄熱材成形体との間に生じる隙間をアンモニアガスが通過する。
図３は、特に、支持体として波型プレート３６を用いた場合における第１の熱交換型反応器２０及び第１の熱交換型反応器２０内に収納される積層体４０を概念的に示した図である。支持体である波型プレート３６以外の構成は図２と同様である。
支持体として波型プレート３６を用いた場合は、積層体４０における波型プレート３６と蓄熱材成形体３２Ａ及び３２Ｂとの間に生じる隙間をアンモニアが通過する（図３中の白抜き矢印の方向）。
【００３３】
また、本発明における支持体としては、熱により膨張する熱膨張型支持体、又は、アンモニアを吸蔵するときに膨張するアンモニア膨張型支持体を用いることも好ましい。
これにより、支持体の膨張によって、蓄熱材成形体と、支持体及び反応室の内壁と、の接触圧力をより高めることができ、接触熱抵抗をより低減することができるので、物理吸着によるアンモニアの固定化及び脱離の反応性がより向上する。
【００３４】
前記熱膨張型支持体としては、例えば、バーミキュライトを用いることができる。
【００３５】
前記アンモニア膨張型支持体としては、例えば、金属塩化物成形体シートを用いることができる。
前記アンモニア膨張型支持体における前記金属塩化物としては、アルカリ金属の塩化物、アルカリ土類金属の塩化物、又は遷移金属の塩化物が好ましく、ＬｉＣｌ、ＭｇＣｌ２、ＣａＣｌ２、ＳｒＣｌ２、ＢａＣｌ２、ＭｎＣｌ２、ＣｏＣｌ２、又はＮｉＣｌ２がより好ましい。
金属塩化物は、前記アンモニア膨張型支持体中に、一種単独で含まれていてもよいし、二種以上含まれていてもよい。
【００３６】
また、図１に示すように、熱輸送装置１００において、第１の熱交換型反応器２０とアンモニア配管１０とは、第１の熱交換型反応器２０中の複数の反応室２４とアンモニア配管１０とを気密状態で連通するヘッダ部材２８（例えば、マニホールド等）を介して接続されている。これにより、複数の反応室２４とアンモニア配管１０との間で気密状態でアンモニアを流通できるようになっている。
なお、図１では、第１の熱交換型反応器２０及び第２の熱交換型反応器１２０の構成を見やすくするために、前記ヘッダ部材２８、下記ヘッダ部材２９Ａ、下記ヘッダ部材２９Ｂ、下記ヘッダ部材１２８、下記ヘッダ部材１２９Ａ、下記ヘッダ部材１２９Ｂ、下記熱媒体配管２７Ａ、下記熱媒体配管２７Ｂ、下記熱媒体配管１２７Ａ、及び下記熱媒体配管１２７Ｂを、二点鎖線で表している。
【００３７】
また、図１に示すように、熱交換型反応器２０は、ヘッダ部材２９Ａ（例えば、マニホールド等）を介して熱媒体配管２７Ａに接続されるとともに、ヘッダ部材２９Ｂ（例えば、マニホールド等）を介して熱媒体配管２７Ｂに接続されている。熱交換型反応器２０内の複数の熱媒体流路２６は、該ヘッダ部材２９Ａにより気密状態で熱媒体配管２７Ａに連通されるとともに、該ヘッダ部材２９Ｂにより気密状態で熱媒体配管２７Ｂに連通されている。これにより、熱媒体配管２７Ａ及び熱媒体配管２７Ｂを通じ、熱交換型反応器２０内の熱媒体流路２６と熱輸送装置１００の外部（以下、単に「外部」や「系外」ともいう）との間で熱媒体Ｍ１を流通できるようになっている。
熱媒体Ｍ１としては、エタノール等のアルコール、水、油類、これらの混合物等、熱媒体として通常用いられる流体を用いることができる。
【００３８】
図１に示すように、アンモニア配管１０にはバルブＶ１（弁）が設けられており、バルブＶ１の開閉によりアンモニア圧の差を調節できるようになっている。これにより、第１の熱交換型反応器２０側のアンモニア圧と第２の熱交換型反応器１２０側のアンモニア圧との差をより効果的に保持できる。即ち、バルブＶ１を閉じた状態を維持することによりアンモニア圧の差を長時間保持することができ、その後バルブＶ１を開くことにより一方の熱交換型反応器側から他方の熱交換型反応器側にアンモニアを輸送できる。このようにして、一方の熱交換型反応器側に蓄熱された熱を、他方の熱交換型反応器側で効率よく利用することができる。
【００３９】
図１に示すように、熱輸送装置１００において、第２の熱交換型反応器１２０も第１の熱交換型反応器２０と同様に、筐体１２２に、複数の反応室１２４と、各反応室１２４内に収納された積層体１３０と、複数の熱媒体流路１２６と、が設けられた熱交換型反応器となっている。積層体１３０の構成及び第２の熱交換型反応器１２０内の構成については、それぞれ、積層体３０の構成及び第１の熱交換型反応器２０内の構成と同様である。また、第２の熱交換型反応器１２０に接続する、ヘッダ部材１２８、１２９Ａ、及び１２９Ｂ、並びに、熱媒体配管１２７Ａ及び１２７Ｂの構成については、それぞれ、第１の熱交換型反応器２０に接続する、ヘッダ部材２８、２９Ａ、及び２９Ｂ、並びに、熱媒体配管２７Ａ及び２７Ｂの構成と同様である。第２の熱交換型反応器１２０内に供給される熱媒体Ｍ２としては、エタノール等のアルコール、水、油類、これらの混合物等、熱媒体として通常用いられる流体を用いることができる。
また、図示しないが、熱輸送装置１００の外部において、熱媒体Ｍ１の流通経路と熱媒体Ｍ２の流通経路とは、互いに独立している。
但し、第２の熱交換型反応器１２０についてはアンモニアの固定化及び脱離により、第１の熱交換型反応器２０との間でアンモニア及び熱を受け渡しできる反応器であれば図１に示す形態に制限されることはない。
特に、第２の熱交換型反応器１２０に含まれる蓄熱材としては、アンモニアの固定化及び脱離の反応性（反応速度及び反応量）の観点から、蓄熱材成形体であることが好ましい。中でも、後述の化学蓄熱材を含む蓄熱材成形体、または物理吸着材を含む蓄熱材成形体が好ましい。
【００４０】
また、熱輸送装置１００には、装置内にアンモニアを供給するためのアンモニア供給手段（不図示）や、装置内を排気するための排気手段（不図示）、装置内のアンモニア圧を測定するための圧力測定手段（不図示）等が接続されていてもよい。
【００４１】
次に、熱輸送装置１００によって行われる熱輸送の例について説明する。
【００４２】
（放熱）
まず、第１の熱交換型反応器２０に供給された熱を第２の熱交換型反応器１２０に輸送し、輸送された熱を第２の熱交換型反応器１２０から外部に放熱する熱利用の一例について説明する。この一例では、第１の熱交換型反応器２０を熱入力側の反応器とし、第２の熱交換型反応器１２０を熱出力側の反応器としている。
【００４３】
この一例では、まず初期状態として、熱輸送装置１００内（以下、「系内」ともいう）のアンモニアを第１の熱交換型反応器２０側に集め、第１の熱交換型反応器２０における物理吸着材を含む蓄熱材成形体にアンモニアが固定化された状態とし、その後バルブＶ１を閉じておく。熱輸送装置１００を初期状態とする具体的な方法の例は、後述する「再生」の方法と同様である。
第１の熱交換型反応器２０には、所定の温度（例えば−３０℃〜１０℃）の熱媒体Ｍ１を流通させることにより、熱を供給する。供給された熱が第１の熱交換型反応器２０に蓄熱される。上記所定の温度の熱媒体Ｍ１の流通は、放熱及び再生を通じて維持しておくことが好ましい。
第２の熱交換型反応器１２０には、外部の熱利用対象に向けて熱を放出するための熱媒体Ｍ２を流通させる。
この状態では、第１の熱交換型反応器２０側のアンモニア圧が第２の熱交換型反応器１２０側のアンモニア圧よりも高くなっている。
【００４４】
次に、バルブＶ１を開くと、アンモニア圧が高い第１の熱交換型反応器２０から、相対的にアンモニア圧が低い第２の熱交換型反応器１２０に向けてアンモニアの輸送が行われる。このとき、第１の熱交換型反応器２０では、吸熱反応によって第１の熱交換型反応器２０中の蓄熱材成形体からアンモニアが脱離する。この吸熱反応の維持は、第１の熱交換型反応器２０への上記所定の温度（例えば−３０℃〜１０℃）の熱媒体Ｍ１の流通を維持することにより（即ち、第１の熱交換型反応器２０への熱の供給を維持することにより）行われる。
【００４５】
上記アンモニアの輸送により第２の熱交換型反応器１２０に到達したアンモニアは、第２の熱交換型反応器１２０に収納された蓄熱材成形体に、発熱反応により固定化される。この発熱反応により熱媒体Ｍ２が加熱され、加熱された熱媒体Ｍ２が外部の加熱対象に向けて放熱される。
【００４６】
以上のようにして、第１の熱交換型反応器２０から第２の熱交換型反応器１２０へのアンモニアの輸送に伴い、第１の熱交換型反応器２０に供給されて蓄熱された熱が、第２の熱交換型反応器１２０側に輸送され、第２の熱交換型反応器１２０から放熱される。
【００４７】
（再生）
上記の放熱が継続されて第１の熱交換型反応器２０内のアンモニアが減少した場合には、系内のアンモニアを再び第１の熱交換型反応器２０側に集め、第１の熱交換型反応器２０における蓄熱材成形体３２Ａ及び３２Ｂにアンモニアを固定化させることにより、熱輸送装置１００を初期状態に再生させる。
再生の具体的な方法の例としては、バルブＶ１を開いた状態で、第１の熱交換型反応器２０への上記所定の温度（例えば−３０℃〜１０℃）の熱媒体Ｍ１の流通を維持したまま、第２の熱交換型反応器１２０における熱媒体流路１２６に高温（例えば、６０℃〜１００℃）に維持された熱媒体Ｍ２を流通させる方法が好適である。
これにより、吸熱反応によって第２の熱交換型反応器１２０からアンモニアが脱離するとともに、第２の熱交換型反応器１２０側から第１の熱交換型反応器２０側にアンモニアが輸送される。
第１の熱交換型反応器２０に到達したアンモニアは、第１の熱交換型反応器２０における反応室２４内の蓄熱材成形体３２Ａ及び３２Ｂに発熱反応により固定化される。
この発熱反応の維持は、例えば、第１の熱交換型反応器２０への上記所定の温度（例えば−３０℃〜１０℃）の熱媒体Ｍ１の流通を維持すること（即ち、第１の熱交換型反応器２０への熱の供給を維持すること）により行われる。
【００４８】
熱輸送装置１００では、上記の放熱及び再生を繰り返し行うことができる。
なお、上記放熱及び再生では、反応器への熱の供給を熱媒体の流通によって行う例を示したが、反応器への熱の供給は、不図示の温度調節機構によって行ってもよい。
【００４９】
以上で説明したように、本実施形態の熱輸送装置は、２つ以上の反応器間で、アンモニア圧の差によるアンモニアの輸送に伴い熱を輸送する装置である。
図４は、アンモニア（ＮＨ３）及び水（Ｈ２Ｏ）の飽和蒸気圧曲線である。
図４に示すように、アンモニアは、水と比較して比較的低温においても高い飽和蒸気圧を示す。例えば、−３０℃〜０℃の範囲においても大気圧レベルのアンモニア蒸気圧を確保できる。このため、本実施形態の熱輸送装置によれば比較的低温の条件下においても、アンモニア蒸気の配管内流動に伴う圧力損失を抑えることができるので、熱輸送性に優れる。例えば、本実施形態の熱輸送装置によれば、長い距離（例えば１０００ｍｍ〜５０００ｍｍ、更には２０００ｍｍ〜５０００ｍｍ）の熱輸送を行うことができる。
【００５０】
また、本実施形態の熱輸送装置１００は、アンモニアが脱離するときに蓄熱しアンモニアが固定化されるときに放熱する蓄熱材が収納された２つ以上の反応器間で、アンモニアを流通させることにより熱を輸送する装置である。
このため、アンモニアガスを凝縮する凝縮器を必須の構成要素として備えたケミカル蓄熱装置（例えば、特開平６−１０９３８８号公報に記載のケミカル蓄熱装置）と比較して、以下の利点を有する。
即ち、本実施形態の熱輸送装置１００では、凝縮器を必須の構成要素とせず、気／液の相変化を制御する機構も必須ではないため、装置の構成を、２つ以上の反応器をアンモニア配管でつないだ簡易な構成とすることができる。
また、アンモニアガスを凝縮する凝縮器を必須の構成要素として備えたケミカル蓄熱装置では、凝縮器におけるアンモニアガスの圧力及び冷却温度の条件を、蒸気圧が高いアンモニアガスを凝縮（液化）させるのに十分な条件に調整する必要があり、動作条件が制約され易い（動作条件の選択の幅が狭くなり易い）。
これに対し、本実施形態の熱輸送装置１００では、凝縮器を必須の構成要素とせず、２つ以上の反応器をアンモニア配管でつないだ構成であるため、動作条件が制約されにくい。
【００５１】
（蓄熱材）
次に、本実施形態の熱輸送装置１００における反応器に収納される蓄熱材について説明する。
第１の熱交換型反応器に収納される蓄熱材成形体は、前述のとおり、物理吸着材を含む蓄熱材成形体である。
第２の熱交換型反応器に収納される蓄熱材（好ましくは蓄熱材成形体）は、前述のとおり、化学蓄熱材を含む蓄熱材成形体又は物理吸着材を含む蓄熱材成形体であることが好ましい。
本発明では、少なくとも第１の熱交換型反応器において、アンモニアの固定化及び脱離に要する熱量が化学蓄熱材に比べて小さい物理吸着材を含む蓄熱材成形体を用いているので、少なくとも第１の熱交換型反応器におけるアンモニアの固定化及び脱離の制御性を向上させることができ、熱輸送装置の制御性を向上させることができる。
【００５２】
一方、第２の熱交換型反応器において化学蓄熱材を含む蓄熱材成形体を用いた場合には、第２の熱交換型反応器の蓄熱密度をより高くすることができ、熱輸送装置全体としての蓄熱密度をより高くすることができる。
【００５３】
特に、本発明において、第１の熱交換型反応器において物理吸着材を含む蓄熱材成形体を用い、第２の熱交換型反応器において化学蓄熱材を含む蓄熱材成形体を用いる組み合わせとした場合には、以下の利点を有している。
この組み合わせでは、物理吸着材と比較してアンモニアの固定化及び脱離に要する熱量が大きい性質を有する化学蓄熱材と、化学蓄熱材と比較してアンモニアの固定化及び脱離に要する熱量が小さい性質を有する物理吸着材と、を用いる。このため、反応器間での反応熱量の差を利用して、物理吸着材を含む反応器側に小さい熱量を供給する場合においても、化学蓄熱材を含む反応器側でより大きな熱量を得ることができる。
例えば、アンモニア１ｍｏｌの固定化及び脱離に要する熱量は、化学蓄熱材（例えば、ＬｉＣｌ、ＭｇＣｌ２、ＣａＣｌ２、ＳｒＣｌ２、ＢａＣｌ２、ＭｎＣｌ２、ＣｏＣｌ２、ＮｉＣｌ２、等）では４０ｋＪ／ｍｏｌ〜６０ｋＪ／ｍｏｌであるのに対し、物理吸着材（例えば、活性炭、メソポーラスシリカ、ゼオライト、シリカゲル、粘土鉱物、等）では、２０ｋＪ／ｍｏｌ〜３０ｋＪ／ｍｏｌである。
例えば、前述の「放熱」では、第１の熱交換型反応器２０に収納される蓄熱材成形体として物理吸着材を含む蓄熱材成形体を用い、かつ、第２の熱交換型反応器１２０に収納される蓄熱材成形体として化学蓄熱材を含む蓄熱材成形体を用いることで、第２の熱交換型反応器１２０において、第１の熱交換型反応器２０に供給された熱の温度よりも３０℃程度高い温度の熱を放熱できる。
【００５４】
−物理吸着材−
次に、少なくとも第１の熱交換型反応器２０における蓄熱材成形体３２Ａ及び３２Ｂに含まれる物理吸着材について説明する。
なお、物理吸着材は、必要に応じ第２の熱交換型反応器１２０に含まれていてもよい。
【００５５】
前記物理吸着材としては、多孔体を用いることができる。
前記多孔体としては、物理吸着によるアンモニアの固定化及び脱離の反応性をより向上させる観点からは、１０ｎｍ以下の細孔を持つ多孔体が好ましい。
前記細孔のサイズの下限としては、製造適性等の観点から、０．５ｎｍが好ましい。
前記多孔体としては、物理吸着によるアンモニアの固定化及び脱離の反応性をより向上させる観点より、平均１次粒子径５０μｍ以下の１次粒子が凝集して得られた１次粒子凝集体である多孔体が好ましい。
前記平均１次粒子径の下限としては、製造適性等の観点から、１μｍが好ましい。
【００５６】
前記多孔体の具体例としては、活性炭、メソポーラスシリカ、ゼオライト、シリカゲル、粘土鉱物等が挙げられる。中でも、アンモニアの固定化及び脱離の反応性をより向上させる観点からは、活性炭が好ましい。
前記活性炭としては、ＢＥＴ法による比表面積が８００ｍ２／ｇ以上２５００ｍ２／ｇ以下（より好ましくは、１８００ｍ２／ｇ以上２５００ｍ２／ｇ以下）である活性炭を用いることが好ましい。
前記粘土鉱物としては、非架橋の粘土鉱物であっても、架橋された粘土鉱物（架橋粘土鉱物）であってもよい。前記粘土鉱物としてはセピオライト等が挙げられる。
【００５７】
本実施形態における蓄熱材成形体は、物理吸着材を一種単独で含んでいてもよいし二種以上を含んでいてもよい。本実施形態における蓄熱材成形体は、少なくとも活性炭を含有する物理吸着材を含むことが好ましい。
また、本実施形態における蓄熱材成形体は、前記物理吸着材に加え、バインダーを含むことが好ましい。本実施形態における蓄熱材成形体がバインダーを含むことにより、前記蓄熱材成形体の形状がより効果的に維持されるので、物理吸着によるアンモニアの固定化及び脱離の反応性がより向上する。
【００５８】
前記バインダーとしては、水溶性バインダーの少なくとも１種であることが好ましい。
前記水溶性バインダーとしては、ポリビニルアルコール、トリメチルセルロース等が挙げられる。中でも、トリメチルセルロースが好ましい。
【００５９】
本実施形態における蓄熱材成形体は、必要に応じ、前記物理吸着材及び前記バインダー以外のその他の成分を含んでいてもよい。
前記蓄熱材成形体中における物理吸着材の含有量は、アンモニアの固定化及び脱離の反応性をより高く維持する観点より、８０体積％以上であることが好ましく、９０体積％以上であることがより好ましい。
前記蓄熱材成形体中におけるバインダーの含有量は、前記蓄熱材成形体の形状をより効果的に維持する観点より、５体積％以上であることが好ましく、１０体積％以上であることがより好ましい。
【００６０】
本実施形態における蓄熱材成形体は、必要に応じ、前記物理吸着材及び前記バインダー以外のその他の成分を含んでいてもよい。
その他の成分としては、カーボンファイバー等の熱伝導補助材等が挙げられる。
【００６１】
また、本実施形態における蓄熱材成形体を作製する方法については特に限定はなく、例えば、物理吸着材、物理吸着材及びバインダーを含む混合物、又はこれらのスラリーを、加圧成形、押し出し成形等の公知の成形手段により成形する方法が挙げられる。
前記成形の圧力としては、例えば、２０ＭＰａ〜１００ＭＰａが挙げられ、２０ＭＰａ〜４０ＭＰａが好ましい。
【００６２】
次に、前記第１の熱交換型反応器における反応室について説明する。
前記第１の熱交換型反応器における反応室２４は、内壁が前記蓄熱材成形体３２Ａ及び３２Ｂとの接触部分を有している。
即ち、蓄熱材成形体３２Ａ及び３２Ｂが、それぞれ、反応室２４の内壁及び支持体３４の表面との接触を保った状態となっている。
この構成により、反応室２４の内壁を通じ、第１の熱交換型反応器と蓄熱材成形体との間での熱交換をより効果的に行うことができるので、物理吸着によるアンモニアの固定化及び脱離の反応性が向上する。
ここで、前記接触が保たれていないと、第１の熱交換型反応器と蓄熱材成形体との間での熱交換の効率が低下し、物理吸着によるアンモニアの固定化及び脱離の反応性が低下する（後述の比較例参照）。
【００６３】
また、物理吸着材を含む蓄熱材成形体（例えば、活性炭を含む蓄熱材成形体）は、前述の金属塩化物を含むアンモニア膨張型支持体ほどの体積膨張幅はないものの、アンモニアの固定化による体積膨張が認められる。
従って、前記接触が保たれていないと、繰り返し使用時において、蓄熱材成形体が膨張収縮を繰り返すので、蓄熱材成形体に割れ（クラックを含む）や微粉化が生じ、アンモニアの固定化及び脱離の反応性が低下する。
本実施形態のように、蓄熱材成形体と、支持体の表面及び反応室の内壁と、を接触させておくことで、かかる反応性の低下も抑制できる。
【００６４】
前述の物理吸着によるアンモニアの固定化及び脱離の反応性をより向上させる観点や、繰り返し使用時における割れ（クラックを含む）や微粉化を抑制する観点からは、反応室の内壁は、蓄熱材成形体の一方の主面の全体と接触していることが好ましい。即ち、蓄熱材成形体が、反応室の内壁と、支持体表面と、によって挟持されていることが好ましい。
【００６５】
次に、本実施形態における反応室内に、２枚の蓄熱材成形体を含む積層体を収納する方法の一例について説明する。
収納方法として、例えば、下記工程１〜工程３を含む方法が好適である。
（工程１）まず、アンモニアが固定化されていない蓄熱材成形体を２枚準備する。
具体的には、物理吸着材、物理吸着材及びバインダーを含む混合物、又はこれらのスラリーを、加圧成形、押し出し成形等により成形して蓄熱材成形体とする。
蓄熱材成形体の体積は、反応室の内壁及び支持体の表面によって確定される空間（蓄熱材成形体が充填されるべき空間）の体積よりも小さく、かつ、後述する工程３においてアンモニアを固定化させて体積膨張させたときに、蓄熱材成形体と反応室の内壁とが接する程度の体積に調整する。
（工程２）次に、工程１で準備した２枚の蓄熱材成形体によって支持体を挟んだ構成の積層体を準備し、該積層体を反応室に収納する。
（工程３）次に、反応室に収納された２枚の蓄熱材成形体に対してアンモニアを固定化させる。
以上の方法によれば、２枚の蓄熱材成形体がアンモニアの固定化により体積膨張する現象を利用して、２枚の蓄熱材成形体の表面を、反応室の内壁及び支持体の表面に効果的に接触させることができる。
本実施形態における物理吸着材を含む蓄熱材成形体（例えば、活性炭を含む蓄熱材成形体）は、前述の金属塩化物を含むアンモニア膨張型支持体ほどの体積膨張幅はないものの、アンモニアの固定化による体積膨張が認められるので、前記の接触を効果的に行うことができる。
ここで、一旦、蓄熱材成形体の表面と反応室の内壁とが接触すれば、その後、蓄熱材成形体からアンモニアが脱離する場合においても体積収縮は抑制される。この場合、前記接触が保たれたまま、蓄熱材成形体の内部からアンモニアが脱離する。
【００６６】
以上の方法において、支持体として、前述のアンモニア膨張型支持体や前述の熱膨張型支持体を用いることで、工程３において蓄熱材成形体だけでなく支持体も膨張させることができるので、蓄熱材成形体の表面と、反応室の内壁及び支持体の表面と、をより効果的に接触させることができる。
【００６７】
−化学蓄熱材−
第２の熱交換型反応器１２０に収納される蓄熱材（好ましくは蓄熱材成形体）は、化学蓄熱材を含むことが好ましい。第２の熱交換型反応器１２０に収納される蓄熱材には、化学蓄熱材が１種単独で含まれていてもよいし２種以上含まれていてもよい。
化学蓄熱材は、物理吸着材と比較して蓄熱密度が高いという性質を有する。
このため、第２の熱交換型反応器において化学蓄熱材を含む蓄熱材成形体を用いた場合には、第２の熱交換型反応器の蓄熱密度をより高くすることができ、熱輸送装置全体としての蓄熱密度をより高くすることができる。
【００６８】
前記化学蓄熱材としては、反応器における蓄熱密度をより高くする観点からは、金属塩化物が好ましく、アルカリ金属の塩化物、アルカリ土類金属の塩化物、又は遷移金属の塩化物がより好ましく、ＬｉＣｌ、ＭｇＣｌ２、ＣａＣｌ２、ＳｒＣｌ２、ＢａＣｌ２、ＭｎＣｌ２、ＣｏＣｌ２、又はＮｉＣｌ２が特に好ましい。
前記化学蓄熱材は、蓄熱材成形体中に一種含まれていてもよいし二種以上含まれていてもよい。
【００６９】
図５は、ＬｉＣｌ、ＭｇＣｌ２、ＣａＣｌ２、ＳｒＣｌ２、ＢａＣｌ２、ＭｎＣｌ２、ＣｏＣｌ２、ＮｉＣｌ２の各金属塩化物について、蓄熱温度（℃）と蓄熱密度（ｋＪ／ｋｇ）との関係を表した図である。
蓄熱温度（℃）は、各金属塩化物について、アンモニアを脱離できる温度の一例を示している。蓄熱密度（ｋＪ／ｋｇ）は、各金属塩化物１ｋｇ当たりがアンモニアの脱離により蓄熱できる熱量（ｋＪ）を示している。
【００７０】
図５に示すように、ＬｉＣｌ、ＭｇＣｌ２、ＣａＣｌ２、ＳｒＣｌ２、ＢａＣｌ２、ＭｎＣｌ２、ＣｏＣｌ２、及びＮｉＣｌ２は、約８００ｋＪ／ｋｇ〜１４００ｋＪ／ｋｇという高い蓄熱密度を示す。また、蓄熱温度は金属塩化物の種類によって異なり、約３０℃〜２２０℃の範囲である。
本実施形態においては、作動アンモニア圧や作動温度に合わせて、金属塩化物の種類を適宜選定することができる。従って、熱利用の対象に合わせ、作動アンモニア圧や作動温度を選定できる幅が広がる。
例えば、熱輸送装置の作動温度を低くする場合には、ＢａＣｌ２、ＣａＣｌ２、ＳｒＣｌ２を選択することができ、熱輸送装置の作動温度を高くする場合には、ＮｉＣｌ２を選択することができる。
【００７１】
本発明における蓄熱材が前記金属塩化物を含む場合、該蓄熱材は前記金属塩化物以外のその他の成分を含んでいてもよい。
その他の成分としては、アルミナ、シリカ等のバインダー成分、カーボンファイバー等の熱伝導補助材、等が挙げられる。
但し、本発明における蓄熱材が前記金属塩化物を含む場合において、蓄熱密度をより向上させる観点からは、蓄熱材中における前記金属塩化物の含有量は、６０質量％以上が好ましく、８０質量％以上がより好ましい。
【００７２】
また、化学蓄熱材を含む蓄熱材を蓄熱材成形体に成形する場合、その成形方法については特に限定はなく、例えば、化学蓄熱材（及び必要に応じバインダー等のその他の成分）を含む蓄熱材（又は該蓄熱材を含むスラリー）を、加圧成形、押し出し成形、等の公知の成形手段により成形する方法が挙げられる。
前記成形の圧力としては、例えば、２０ＭＰａ〜１００ＭＰａが挙げられ、２０ＭＰａ〜４０ＭＰａが好ましい。
化学蓄熱材を含む蓄熱材成形体を反応室に収納する方法については、前述した物理吸着材を含む蓄熱材成形体を反応室に収納する方法と同様の方法を用いることができる。
【００７３】
（熱輸送装置の好ましい形態）
次に、本発明の効果をより効果的に奏する観点からみた、本発明の熱輸送装置の好ましい形態について説明する。
【００７４】
本発明の熱輸送装置では、熱輸送性の向上や初期作動時におけるアンモニアの輸送遅れ低減などの観点より、２つ以上の反応器のうち１つの反応器が貯蔵できるアンモニアの最大量に対し、熱輸送装置の死容積を極力小さくすることが好ましい。
ここで、熱輸送装置の死容積とは、熱輸送装置内においてアンモニアが流通できる範囲の実効的な容積を表す。
本発明の熱輸送装置では、死容積の大部分はアンモニア配管の容積であるため、アンモニア配管における圧力損失を許容できる範囲でアンモニア配管の容積を極力小さくし、熱輸送装置の死容積を極力小さくすることが望ましい。
【００７５】
具体的には、本発明の熱輸送装置では、前記２つ以上の反応器のうち１つの反応器が固定化できる最大量のアンモニアの２５℃１気圧における体積に対し、死容積が１％以下であることがより好ましい。
死容積が上記範囲であると、熱輸送装置内を流通するアンモニアの量をより多く確保できるので、アンモニアの輸送性及び熱の輸送性がより向上する。更に、死容積を上記の範囲とすることで、初期作動時における、アンモニアの輸送及び熱の輸送の遅れをより効果的に抑制できる。
ここで、「１つの反応器が貯蔵できるアンモニアの最大量」とは、２つ以上の反応器のうちアンモニアを固定化できる量が最も多い反応器が固定化できるアンモニアの最大量を表す。また、「１つの反応器が貯蔵できるアンモニアの最大量」は、熱輸送装置に貯蔵されるアンモニアの全量と等しい量とすることが好適である。
例えば、本発明の熱輸送装置の一例として、２つ以上の反応器のうちアンモニアを固定化できる量が最も多い反応器において、当該反応器が固定化できる最大量のアンモニアの２５℃１気圧における体積が当該反応器に収納されている蓄熱材の体積に対し１００倍であり、かつ、当該反応器に当該最大量のアンモニアが貯蔵されている例では、熱輸送装置の死容積を当該最大量のアンモニアの２５℃１気圧における体積に対し１％以下とすることにより、２つ以上の反応器を直結させた場合の熱輸送能力に対して９０％以上の熱輸送能力を得ることが可能である。
【００７６】
また、本発明の熱輸送装置の死容積には特に限定はなく、例えば１０ｍＬ〜１０Ｌとすることができる。該死容積は、１００ｍＬ〜１０Ｌが好ましく、５００ｍＬ〜１０Ｌがより好ましく、１Ｌ〜１０Ｌが特に好ましい。
【００７７】
また、本発明におけるアンモニア配管の長さには特に限定はなく、例えば１０ｍｍ〜５０００ｍｍとすることができる。
本発明の熱輸送装置では蒸気圧が高いアンモニアの輸送に伴い熱を輸送するので、アンモニア配管の長さを、１０００ｍｍ〜５０００ｍｍ、更には２０００ｍｍ〜５０００ｍｍとすることもできる。
アンモニア配管の好ましい内径については後述する。
【００７８】
また、本発明の熱輸送装置の作動温度としては、−３０℃〜２５０℃とすることができる。
本発明の熱輸送装置内のアンモニア圧（作動アンモニア圧）は、例えば、０．１ａｔｍ〜１０ａｔｍとすることができる。
【００７９】
本発明におけるアンモニア配管の内径は、１ｍｍ〜１００ｍｍであることが好ましく、５ｍｍ〜１００ｍｍであることがより好ましく、７ｍｍ〜１００ｍｍであることが更に好ましく、１０ｍｍ〜１００ｍｍであることが特に好ましい。アンモニア配管の内径が１ｍｍ以上（より好ましくは１０ｍｍ以上）であると、アンモニアの圧力損失をより抑制でき、熱出力をより向上させることができる。
アンモニア配管の内径が１００ｍｍ以下であると、装置の大型化をより抑制できる。
装置の大型化をより抑制する観点からは、アンモニア配管の内径の上限を５０ｍｍとすることがより好ましく、アンモニア配管の内径の上限を３０ｍｍとすることが特に好ましい。
【００８０】
次に、蓄熱材成形体とアンモニアとの反応率（吸着率）に関する実験結果（実施例及び比較例）について、図６及び図７を参照しながら説明する。
【００８１】
〔実施例１〕
実施例１として、本実施形態の熱輸送装置１００の構成の熱輸送装置を準備した。
まず、上記工程１〜工程３を含む方法に従って、第１の熱交換型反応器２０内の各反応室２４に、積層体３０をそれぞれ収納した。
具体的には、まず、粉末状の活性炭（平均一次粒子径５μｍ、ＢＥＴ法による比表面積２０００ｍ２／ｇ）１００質量部と、トリメチルセルロース５質量部と、水１００質量部と、を混合しスラリーを得た。
次に、得られたスラリーを、４０ＭＰａの圧力で加圧成形して蓄熱材成形体を得た。
次に、得られた蓄熱材成形体２枚によって支持体を挟んだ構造の積層体を作製し、得られた積層体を反応室２４内に収納した。
支持体としては、１５ｍｍ×１５ｍｍ×厚み０．５ｍｍのステンレス製多孔体シートを用いた。
その後、反応室２４内の蓄熱材成形体に対し、アンモニアを固定化させることにより、蓄熱材成形体と、反応室２４の内壁及び支持体３４の表面と、を接触させた。
更に、反応室２４内の蓄熱材成形体に対し、アンモニアの固定化及び脱離を繰り返すことにより、上記接触の状態やアンモニアとの親和性を安定化させて、反応室２４内の蓄熱材成形体を、本実施形態における蓄熱材成形体３２Ａ及び３２Ｂとした。
【００８２】
ここで、反応室２４内における蓄熱材成形体３２Ａ及び３２Ｂのサイズ（反応室２４の内壁及び支持体３４の表面によって確定される空間のサイズに等しい）は、１５ｍｍ×１５ｍｍ×厚み３ｍｍとした。
また、反応室２４内における支持体のサイズは、１５ｍｍ×１５ｍｍ×厚み０．５ｍｍであり、反応室２４への収納前と同サイズであった。
第１の熱交換型反応器２０の筐体２２の材質はＳＵＳ３０４とし、第１の熱交換型反応器２０における反応室２４の数は、３０室とした。
熱媒体Ｍ１としては、水を用いた。
【００８３】
本実施例１において、第１の熱交換型反応器２０の条件は、作動温度５℃、ＮＨ３圧力４ａｔｍ、反応容積４ｍＬである。
前記作動温度は、第１の熱交換型反応器２０における熱媒体Ｍ１の温度である。
前記ＮＨ３圧力は、バルブＶ１を閉じ、前記作動温度としたときの第１の熱交換型反応器２０側のアンモニア圧である。
【００８４】
本実施例１において、第２の熱交換型反応器１２０の構成は、蓄熱材成形体としてＣａＣｌ２成形体を用いたこと以外は第１の熱交換型反応器２０の構成と同じ構成とした。なお、ＣａＣｌ２成形体は、ＣａＣｌ２粉末を４０ＭＰａの圧力で加圧成形することにより作製した。
【００８５】
以上で得られた実施例１に係る熱輸送装置１００を用い、蓄熱材成形体とアンモニアとの反応率（吸着率）に関する実験を行った。
まず、上記実施例１に係る熱輸送装置１００においてバルブＶ１を開放し、第１の熱交換型反応器２０の熱媒体流路２６に対し、高温（６０℃）の熱媒体Ｍ１（水）を流通させ、蓄熱材成形体３２Ａ及び３２Ｂからアンモニアを脱離させる操作を行った。この操作を蓄熱材成形体３２Ａ及び３２Ｂからのアンモニアの脱離量がゼロとなるまで行い、この状態の蓄熱材成形体３２Ａ及び３２Ｂを初期状態の成形体とした。その後、バルブＶ１を閉じた。
アンモニアの脱離量がゼロとなったことは、加熱時に第１の熱交換型反応器２０からのアンモニア脱離による圧力変化がゼロとなったことにより確認した。
【００８６】
次に、第１の熱交換型反応器２０の熱媒体流路２６に対し、低温（５℃）の熱媒体Ｍ１（水）を流通させ、バルブＶ１を開放することにより、初期状態の成形体に対しアンモニアを固定化（物理吸着）させる操作を行った。
バルブＶ１を開放した時からの経過時間を反応時間とし、各反応時間毎に蓄熱材成形体におけるアンモニアの吸着率（相対値）を求めた。
ここで、アンモニアの吸着率（相対値）は、アンモニア飽和状態の成形体におけるアンモニアの吸着量を１．０とし、初期状態の成形体におけるアンモニアの吸着量を０．０としたときの相対値として求めた。
【００８７】
図６に、実施例１における反応時間とアンモニア吸着率（相対値）との関係を示す（図６中の実線）。
図６に示すように、実施例１では、反応時間１００秒でアンモニア吸着率（相対値）０．６２、反応時間２００秒でアンモニア吸着率（相対値）０．８２を示し、その後、更にアンモニアが吸着する挙動を示した。
【００８８】
〔比較例〕
次に、比較例として、本実施形態の熱輸送装置１００の第１の熱交換型反応器２０を、非拘束型熱交換反応器２２０に置き換えた熱輸送装置を準備した。
図７は、比較例に係る非拘束型熱交換反応器２２０を概念的に示す図である。
図７に示すように、非拘束型熱交換反応器２２０は、蓄熱材成形体２３２と、蓄熱材成形体２３２が一つ収納される一室の反応室２２４と、熱媒体Ｍ１１が流通される熱媒体流路２２６と、を備えている。
蓄熱材成形体２３２としては、実施例と同材質の混合物を実施例と同様の条件でφ１０ｍｍ×厚み３ｍｍの円盤状に成形して得られた成形体を用いた。
反応室２２４の容積は、蓄熱材成形体２３２の体積に対し十分に大きいものとし、反応室２２４の内壁が蓄熱材成形体２３２に接しないようにした。このようにして、蓄熱材成形体２３２の外形寸法が反応室２２４の内壁によって物理的に制限（拘束）されないようにした。
反応室２２４と熱媒体流路２２６とは隔壁２５０を隔てて互いに分離されるように構成した。この構成により、熱媒体Ｍ１１と反応室２２４内の蓄熱材成形体２３２との間で熱交換を行えるようにした。
上記のような非拘束型熱交換反応器２２０を、反応室２２４とアンモニア配管との間で気密状態でアンモニアを流通させることができるように、アンモニア配管に接続した。
【００８９】
比較例に係る熱輸送装置を用い、実施例と同様の操作を行った。
図６に、実施例における反応時間と吸着率との関係を示す（図６中の破線）。
図６に示すように、比較例では、実施例と比較してアンモニアの吸着率が低かった。この理由は、蓄熱材成形体２３２の表面と反応室２２４の内壁とが接していないために、実施例と比較して、熱媒体と蓄熱材成形体との間の熱交換の効率が低下したためである。
【００９０】
〔実施例２〕
次に、実施例２として、以下の実験を行った。
実施例１において準備した支持体と同じサイズのＣａＣｌ２シートを準備し、実施例１における支持体を準備したＣａＣｌ２シートに置き換えたこと以外は実施例１と同様にして熱輸送装置を作製し、実施例１と同様の評価を行なった。
ＣａＣｌ２シートは、ＣａＣｌ２粉末を、４０ＭＰａの圧力で加圧成形することにより作製した。
実施例２では、反応時間１００秒でアンモニア吸着率（相対値）０．６５、反応時間２００秒でアンモニア吸着率（相対値）０．８５を示し、その後、更にアンモニアが吸着する挙動を示した。
このように実施例２では、実施例１と比較して、アンモニア吸着率（相対値）が更に向上した。
この理由は、アンモニア膨張型支持体であるＣａＣｌ２シートを用いることで、蓄熱材成形体と、支持体及び反応室の内壁と、の接触圧力がより高くなり、接触熱抵抗がより低減されたことにより、物理吸着によるアンモニアの固定化及び脱離の反応性がより向上したためである。
【００９１】
〔実施例３〕
次に、実施例３として、以下の実験を行った。
実施例１において準備した支持体と同じサイズのバーミキュライトシート（３Ｍ社製インタラムマット）を準備し、実施例１における支持体を、準備したバーミキュライトシートに置き換えたこと以外は実施例１と同様にして熱輸送装置を作製し、実施例１と同様の評価を行なった。
実施例３では、反応時間１００秒でアンモニア吸着率（相対値）０．６８、反応時間２００秒でアンモニア吸着率（相対値）０．９０を示し、その後、更にアンモニアが吸着する挙動を示した。
このように実施例３では、実施例１と比較して、アンモニア吸着率（相対値）が更に向上した。
この理由は、熱膨張型支持体であるバーミキュライトシートを用いることで、蓄熱材成形体と、支持体及び反応室の内壁と、の接触圧力がより高くなり、接触熱抵抗がより低減されたことにより、物理吸着によるアンモニアの固定化及び脱離の反応性がより向上したためである。
【００９２】
以上、本発明の実施形態に係る熱輸送装置及び熱交換型反応器について説明したが、本発明は上記実施形態に限定されるものではない。
例えば、上記実施形態に係る熱輸送装置１００では、２つの反応器のみ（第１の熱交換型反応器２０及び第２の熱交換型反応器１２０）をアンモニア配管１０で接続した構成となっているが、第１の熱交換型反応器２０には、更に、第２の熱交換型反応器１２０以外のその他の反応器の少なくとも１つがアンモニア配管によって接続されていてもよい。この際、第１の熱交換型反応器２０と２つ以上の反応器とが、分岐を有する１つのアンモニア配管によって接続されていてもよいし、第１の熱交換型反応器２０と２つ以上の反応器とが、分岐を有しない２つ以上のアンモニア配管によってそれぞれ独立に接続されていてもよい。また、第１の熱交換型反応器２０と３つ以上の反応器とが、分岐を有するアンモニア配管１つ以上と、分岐を有しないアンモニア配管１つ以上と、によって接続されていてもよい。
その他の反応器としては、例えば、第１の熱交換型反応器２０及び第２の熱交換型反応器１２０と同様に、アンモニアが脱離するときに蓄熱しアンモニアが固定化されるときに放熱する蓄熱材が収納された反応器を用いることができる。
【００９３】
また、上記実施形態に係る熱輸送装置１００では、各熱交換型反応器とアンモニア配管とがヘッダ部材を介して接続されているが、各熱交換型反応器とアンモニア配管とがヘッダ部材を介さずに気密状態で直接接続されていてもよい。また、ヘッダ部材と一体化された熱交換型反応器を用い、この熱交換型反応器とアンモニア配管とを気密状態で接続してもよい。
【００９４】
また、上記実施形態に係る熱輸送装置１００では、アンモニア配管１０にバルブＶ１（弁）が設けられているが、このバルブＶ１は省略されていてもよい。バルブＶ１が省略されている場合でも、第１の熱交換型反応器２０及び第２の熱交換型反応器１２０の少なくとも一方に熱を供給して第１の熱交換型反応器２０側と第２の熱交換型反応器１２０側とでアンモニア圧の差を生じさせることができ、このアンモニア圧の差によりアンモニア及び熱の輸送を行うことができる。
【００９５】
また、上記実施形態に係る熱輸送装置１００では、各熱交換型反応器が熱媒体流路を備えているが、熱交換型反応器としては、熱媒体流路に代えて（または熱媒体流路に加えて）、ヒーター等の温度調節手段を備えた反応器を用いてもよい。この温度調節手段により反応器全体に熱を供給できる。
また、上記実施形態に係る熱輸送装置１００では、前記アンモニア配管１０の少なくとも１箇所に、更に圧力調整手段（不図示）が設けられていてもよい。圧力調整手段としては、外力により熱輸送装置内におけるアンモニア圧の差を更に大きくする機能を有する手段を用いることができ、具体的には、圧送ポンプや圧縮機（コンプレッサー等）等、公知の手段を用いることができる。この圧力調整手段を作動させることにより、アンモニアの輸送（即ち、熱の輸送）をより効果的に行うことができる。
【符号の説明】
【００９６】
１０  アンモニア配管
２０、１２０  反応器
２４、１２４、２２４  反応室
２６、１２６、２２６  熱媒体流路
３０、４０、１３０  積層体
３２Ａ、３２Ｂ、２３２  蓄熱材成形体
３４  支持体
３６  波型プレート
１００  熱輸送装置
２２０  非拘束型熱交換反応器
【図１】
0005917811.tif 000002
【図２】
0005917811.tif 000003
【図３】
0005917811.tif 000004
【図４】
0005917811.tif 000005
【図５】
0005917811.tif 000006
【図６】
0005917811.tif 000007
【図７】
0005917811.tif 000008